SILICON-CONTAINING CURABLE COMPOSITION, CURED PRODUCT OF THE SILICON-CONTAINING CURABLE COMPOSITION AND LEAD FRAME SUBSTRATE FORMED OF THE SILICON-CONTAINING CURABLE COMPOSITIONThe silicon-containing curable composition of the present invention includes: 100 parts by mass of a silicon-containing polymer having a Mw of 3,000 to 100,000 obtainable by hydrolysis-condensation of a organosilane mixture including 5 to 50 mol% of R1SiX3, 0 to 50 mol% of R2SiX3, 0 to 40 mol% of R3R4SiX2 and 0 to 50 mol% of R5SiX3, wherein the total of R2SiX3 and R3R4SiX2 is 5 to 60 mol%, 0 to 200 parts by mass of a prepolymer having two or more Si-H groups in one molecule obtainable by a hydrosilylation reaction of a copolymer of the formula (2) and a compound of the formula (3) or (3'), 0 to 30 parts by mass of a cyclic siloxane compound having two or more C-C double bonds having reactivity with Si-H groups in one molecule, 0.0001 to 10 parts by mass of an organic peroxide and 0 to 1.0 parts by mass of a metal catalyst, and 10 to 1,500 parts by mass of a filler, wherein R1 is a C2-6 alkenyl group, R2 is a C1-6 alkyl group, R3 and R4 are each a C1-6 alkyl group or the like, R5 is a phenyl group optionally substituted with a C1-6 alkyl group, and X is a C1-6 alkoxy group or the like, one or more of R2 to R4 is a methyl group, R6 to R8 each represents a C1-6 alkyl group or a phenyl group, or the like, f represents a number of 2 to 10, g represents a number of 0 to 8, and n represents 1 or 2.A silicon-containing curable composition comprising: as component (A), 100 parts by mass of a silicon-containing polymer having a weight average molecular weight of 3,000 to 100,000, which is obtainable by hydrolysis-condensation of an organosilane mixture comprising 5 to 50 mol% of one or more kind of (a) an organosilane represented by the following formula (1-1), 0 to 50 mol% of one or more kind of (b) an organosilane represented by the following formula (1-2), 0 to 40 mol% of one or more kind of (c) an organosilane represented by the following formula (1-3) and 0 to 50 mol% of one or more kind of (d) an organosilane represented by the following formula (1-4), wherein the total of the organosilane (b) and organosilane (c) is 5 to 60 mol%; as component (B), 0 to 200 parts by mass of a prepolymer comprising two or more Si-H groups in one molecule, which is obtainable by a hydrosilylation reaction of one or more kind selected from (α) a cyclic siloxane copolymer represented by the following formula (2) and one or more kind selected from (β) a compound represented by the following formula (3) or (3'); as component (C), 0 to 30 parts by mass of a cyclic siloxane compound comprising two or more carbon-carbon double bonds having reactivity with Si-H groups in one molecule; as component (D), 0.0001 to 10 parts by mass of an organic peroxide and 0 to 1.0 parts by mass of a metal catalyst, and as component (E), 10 to 1,500 parts by mass of a filler         R1SiX3     (1-1)         R2SiX3     (1-2)         R3R4SiX2     (1-3)         R5SiX3     (1-4) wherein R1 is an alkenyl group having 2 to 6 carbon atoms, R2 is an alkyl group having 1 to 6 carbon atoms, and R3 and R4 are each independently an alkyl group having 1 to 6 carbon atoms, an alkenyl group having 2 to 6 carbon atoms or a phenyl group optionally substituted by an alkyl group having 1 to 6 carbon atoms, wherein at least one of R2, R3 and R4 is a methyl group, R5 is a phenyl group optionally substituted by an alkyl group having 1 to 6 carbon atoms, and X is a hydroxyl group, an alkoxy group having 1 to 6 carbon atoms or a halogen atom,  wherein in the formula (2), R6, R7 and R8 each independently represents an alkyl group having 1 to 6 carbon atoms or a phenyl group optionally substituted by an alkyl group having 1 to 6 carbon atoms, wherein R6s of a number of f may be the same or different and R7s of a number of g and R8s of a number of g each may also be the same or different, f represents a number of 2 to 10, g represents a number of 0 to 8, and f + g ≥ 2,  wherein in the formula (3), n represents 1 or 2.
규소 함유 경화성 조성물, 그 규소 함유 경화성 조성물의 경화물 및 그 규소 함유 경화성 조성물로 형성되는 리드 프레임 기판본 발명의 규소 함유 경화성 조성물은, R1SiX3 5~50몰%, R2SiX3 0~50몰%, R3R4SiX2 0~40몰% 및 R5SiX3 0~50몰%로 이루어지고, R2SiX3와 R3R4SiX2와의 합이 5~60몰%인 유기 실란 혼합물을 가수분해·축합함으로써 얻어지는 Mw3000~10만의 규소 함유 중합체 100질량부와, 식(2)의 공중합체 및 식(3) 또는 (3')의 화합물을 히드로실릴화 반응시켜 얻어지는 1분자 중 2개 이상의 Si-H기를 가지는 프리폴리머 0~200질량부와, Si-H기와의 반응성을 가지는 C-C 이중결합을 1분자 중 2개 이상 가지는 환상 실록산 화합물 0~30질량부와, 유기 과산화물 0.0001~10질량부 및 금속 촉매 0~1.0질량부와, 필러 10~1500질량부를 함유한다.  (R1는 C2~6 알케닐기, R2는 C1~6 알킬기, R3 및 R4는 C1~6 알킬기 등, R5는 C1~6 알킬기로 치환되어도 되는 페닐기, X는 C1~6 알콕시기 등이다. R2~R4의 1 이상은 메틸기이다. R6~R8는 C1~6 알킬기 또는 페닐기 등을 나타내고, f는 2~10의 수, g는 0~8의 수를 나타낸다. n는 1 또는 2를 나타낸다.)(A)성분으로서, 하기 일반식(1-1)로 표현되는 유기 실란(a)의 1종 이상 5~50몰%, 하기 일반식(1-2)로 표현되는 유기 실란(b)의 1종 이상 0~50몰%, 하기 일반식(1-3)으로 표현되는 유기 실란(c)의 1종 이상 0~40몰% 및 하기 일반식(1-4)로 표현되는 유기 실란(d)의 1종 이상 0~50몰%로 이루어지고, 유기 실란(b)과 유기 실란(c)의 합이 5~60몰%인 유기 실란 혼합물을 가수분해·축합함으로써 얻어지고, 중량 평균 분자량 3000~10만인 규소 함유 중합체 100질량부와,(B)성분으로서, 하기 식(2)로 표현되는 환상 실록산 공중합체(α)로부터 선택되는 1종 이상 및 하기 식(3) 또는 (3')로 표현되는 화합물(β)로부터 선택되는 1종 이상을 히드로실릴화 반응시켜 얻어지는, 1분자 중에 2개 이상의 Si-H기를 함유하는 프리폴리머 0~200질량부와,(C)성분으로서, Si-H기와의 반응성을 가지는 탄소-탄소 이중 결합을 1분자 중에 2개 이상 함유하는 환상 실록산 화합물 0~30질량부와,(D)성분으로서, 유기 과산화물 0.0001~10질량부 및 금속 촉매 0~1.0질량부와,(E)성분으로서, 필러 10~1500질량부를함유하는 것을 특징으로 하는 규소 함유 경화성 조성물[화학식 1](식 중, R1은 탄소 원자수 2~6인 알케닐기이고, R2는 탄소 원자수 1~6인 알킬기이고, R3 및 R4는 각각 독립적으로 탄소 원자수 1~6인 알킬기, 탄소 원자수 2~6인 알케닐기 또는 탄소 원자수 1~6인 알킬기로 치환되어도 되는 페닐기이고, R2, R3 및 R4 중 적어도 하나는 메틸기이고, R5는 탄소 원자수 1~6인 알킬기로 치환되어도 되는 페닐기이고, X는 수산기, 탄소 원자수 1~6인 알콕시기 또는 할로겐 원자이다.)[화학식 2](식 (2)중, R6, R7 및 R8은 각각 독립적으로 탄소 원자수 1~6인 알킬기 또는 탄소 원자수 1~6인 알킬기로 치환되어도 되는 페닐기를 나타내고, f개의 R6은 동일해도 되고 달라도 되며, g개의 R7, g개의 R8도 각각 동일해도 되고 달라도 된다. f는 2~10의 수를 나타내고, g는 0~8의 수를 나타내고, f+g≥2이다.)[화학식 3](식(3) 중, n은 1 또는 2를 나타낸다.)